СПОСОБ ПОЛУЧЕНИЯ ВОДОСТОЙКОГО ПОРИСТОГО ЗАПОЛНИТЕЛЯ

3
Способ получения водостойкого пористого заполнителя, включающий тщательное перемешивание всех компонентов в керамической композиции, содержащей, мас.%: натриевого жидкого стекла плотностью 1,41 г/см - 50-75, хлористого натрия, размолотого до размера менее 0,3 мм - 1-3, отхода от углеобогащения методом флотации с содержанием глинистой составляющей не менее 71% - 22-49, гранулирование и вспучивание гранул, термообработку и охлаждение, отличающийся тем, что первую термообработку гранул ведут в интервале температуру 350-400°С, вторую - в интервале температур 900-1000°С в течение 15-25 мин до выгорания углерода и охлаждают со скоростью 55-65°С в минуту до образования стеклофазы 41-58%.